(57)【特許請求の範囲】
【請求項１】
加圧気体導入部、開放水封部、伸縮耐圧部及び半密閉式不完全水封部が設けられ、除去用気体吹付け管と排気管とレーザー照射部とが挿入されているパイプ構造体を、放射性同位元素に汚染された部位を含む表面固着被膜を有する構造材に圧着させて、加圧気体を加圧気体導入部からパイプ構造体内に導入し、パイプ構造体内部の水を開放水封部から排出してパイプ構造体内を加圧気体で満たし、加圧気体充填部を形成させ、
パルス状レーザーのパルス持続時間幅が数百フェムト秒以下から数ピコ秒以下である極短パルスレーザーを当該放射性同位元素に汚染された部位を含む表面固着被膜を有する構造材に照射すると同時に、当該除去用気体吹付け管から除去用気体を吹けて、当該表面固着被膜及び下層の構造材の放射性同位元素で汚染された部分を蒸発及び剥離させ、蒸発及び剥離した放射性同位元素で汚染された部分を排気管により吸引除去することにより、レーザー照射により発生する熱がレーザーを照射した表面近傍の周辺部に伝達される前に、レーザーを照射した当該表面固着被膜及び当該構造材から放射性同位元素で汚染された部分を除去することを特徴とする、照射された物質の再溶融も再拡散も無く且つ再汚染も無いレーザー照射による物質の剥離を行う非熱的レーザー剥離により放射性同位元素に汚染された構造物を水中で除染する方法。
【請求項２】
剥離除染の程度を放射線検出器でモニターする、請求項１に記載の方法。
【請求項３】
前記放射性同位元素に汚染された構造物は、原子炉圧力容器内外面、原子炉格納容器内外面又は原子炉構造物である、請求項１又は２に記載の方法。
【請求項４】
非熱的レーザー剥離により、放射性同位元素に汚染された表面固着被膜を有する構造体を水中で除染する装置であって、
加圧気体導入部、開放水封部、伸縮耐圧部、放射性同位元素に汚染された表面固着被膜に圧着可能な下方向にサイホン構造を持って半開放された半密閉式不完全水封部、を具備し、水中に加圧気体充填部を形成するパイプ構造体と、
当該パイプ構造体に挿入され、当該表面固着被膜にパルス状レーザーのパルス持続時間幅が数百フェムト秒以下から数ピコ秒以下である極短パルスレーザーを照射するレーザー照射部と、
当該パイプ構造体に挿入され、当該表面固着被膜に除去用流体を吹き付ける除去用吹付け管と、
当該パイプ構造体に挿入され、当該表面固着被膜から蒸発剥離される部分を吸引除去する排気管と、
放射線検出器除染モニターと、
を具備する、非熱的レーザー剥離を用いて再溶融無く、再拡散無く、且つ再汚染無く、放射性同位元素に汚染された構造物を水中で除染する装置。
【請求項５】
非熱的レーザー剥離による除去部位近傍において、又は剥離除去後、排気管で回収分別された放射性同位元素が集積される部分近傍において、放射線検出器又は分光元素検出器で除染過程を監視することを特徴とする、請求項４記載の装置。
【発明の詳細な説明】
【技術分野】
【０００１】
この発明は、加速器、原子炉、放射性同位元素製造工場、核燃料工場、核燃料再処理工場などの周辺において使用される数多くの放射性同位元素を取り扱う機器施設装置において、多くの放射性同位元素に汚染されている装置表面近傍部位を、パルス状レーザーのパルス持続時間幅が数百フェムト秒以下から数ピコ秒以下であって極めて短く、このレーザーを照射された物質の領域から近接する周辺に、レーザー及びレーザーに誘起され、あるいは加速され、あるいはエネルギーを与えられる電子などのエネルギー伝達とその熱による影響が伝達されるよりも十分に早く照射領域の物質蒸発あるいは物質除去が行われるレーザー照射による物質の剥離を「非熱的レーザー剥離」と呼び、これを用いて再溶融無く、再拡散無く、且つ再汚染無く除染する方法とその装置に関する。
【背景技術】
【０００２】
従来、放射性同位元素に汚染されている装置等の表面近傍部の除去には、次の方法がとられている。
【０００３】
（１）その表面を物理的、機械的にサンドブラスト、グラインダー、表面研削工具などを用いて除去する方法がとられている。
【０００４】
（２）放射性同位元素で汚染された表面固着皮膜をキレート剤、酸など薬剤で化学的に腐食させて除去する方法が良く行われている。
【０００５】
（３）連続波レーザー、長パルスレーザー、10ピコ秒より十分に長い間隔の短パルスレーザーを放射性同位元素を含む表面固着皮膜に照射し、溶融、熱蒸発させる方法がとられている。
【０００６】
（４）放射性同位元素で汚染された表面固着皮膜を電解研磨液に浸漬させ、電気化学的に電解研磨する方法がとられている。
【０００７】
（５）放射性同位元素で汚染された表面固着皮膜を塩素ガス雰囲気中でレーザー照射し，金属表面の汚染物質を酸化物から昇華性あるいは水溶性の塩化物に変換して除去する方法がとられている。
【０００８】
（６）放射性同位元素で汚染された表面固着皮膜にゲル除染剤を塗布してレーザーを照射し，レーザー誘起化学反応により汚染物質を除去する方法がとられている。
【０００９】
（７）冷間加工の一種である気中、水中で研磨剤をいれたあるいは入れない水ジェットを用いて放射性同位元素で汚染された表面固着皮膜を物理的機械的に除去する方法が取られている。
【発明の開示】
【発明が解決しようとする課題】
【００１０】
上記のような放射性同位元素で汚染された表面固着皮膜を除去する方法は利用実績があり、広く用いられているが、対象物、場所、形状等の適用可能条件が厳しく、応用範囲がかなり限定され、１００％除染できるわけで無く、半分以上は除染可能であるが、固着した放射性同位元素の大きな部分が残留し、その除染能力効果が限られており、次のような課題がある。
【００１１】
放射性同位元素で汚染された表面固着皮膜を除去する物理的機械的な方法は、これらは本質的に冷間加工方法で、除去過程で基本的には表面固着皮膜と構造材の双方の表面とサンドブラスト、グラインダー、表面研削工具などの接触する粒子、刃物、工具の表面は局所的に千数百度以上に上昇し、機械的に亀裂や割れがこの除去作業中に発生し、進展している。このため表面固着皮膜の放射性同位元素は構造材の表面に局所的に、再溶融し、再拡散し、再汚染するので完全な除染が困難である。
【００１２】
通常、表面固着皮膜の下層の構造材表面は製造時に不可避的に冷間加工されており、割れ感受性と引張残留応力が集中するので、除染以前の製造工程や運転中に割れがすでに進展しており、軽水腐食環境下でこの割れ感受性がある表面から応力腐食割れが長い年月にわたり深く進展し、この割れに沿って深い領域まで放射性同位元素が侵入している。除染時の酸などの薬剤によってもたらされる強い腐食環境下では応力腐食割れがさらに短時間に進展し、この割れに沿って広く深い領域まで放射性同位元素が侵入する、このため表面固着皮膜の放射性同位元素と同様に放射性同位元素は構造材の表面から内部に直接輸送され、浸透し、拡散し、再汚染するので完全な除染が困難である。
【００１３】
そこでこの発明は、上記のように、すでに除染前に製造工程や運転中の応力腐食割れ等により深く広く浸透、拡散し、汚染していた放射性同位元素が除去できない恐れもなく、使用する酸などの薬剤によって表面の冷間加工跡が応力腐食割れによって割れ進展し、放射性同位元素が浸透、拡散し、再汚染する恐れもなく、使用環境、有効性、適用対象、適用場所、その他の適用条件に制限がほとんどない、容易に、安価で、通常の除染方法よりもはるかに高いほぼ完全な除染率を結果的に実現し、除染中の放射性同位元素の浸透や拡散を防ぎ、再汚染を無くす、あるいは最小にする、非熱レーザー剥離による除染方法を提供することにある。
【課題を解決するための手段】
【００１４】
この発明の「放射性同位元素に汚染された表面近傍部位を非熱的レーザー剥離を用いて再溶融無く、再拡散無く、且つ再汚染無く除染する方法とその装置」は、加速器、原子炉、放射性同位元素製造工場、核燃料工場、核燃料再処理工場など放射性同位元素に汚染された表面を持つ部品、構造物などを非熱的レーザー照射により、照射表面近傍に発生する熱がその周辺部に伝達されるよりも早く、レーザー照射された表面近傍部位を蒸発させ、除去するところの非熱的レーザー剥離を用いて再溶融無く、再拡散無く、且つ再汚染無く除染することを特徴としている。
【発明の実施するための最良の形態】
【００１５】
最も高いキロワット級以上の平均出力を得ることができる唯一の数百フェムト秒以下から１０ピコ秒以下の極短パルスｋW級高平均出力レーザーである超伝導リニアック駆動自由電子レーザー装置を用いて、図１の様に照射し非熱的レーザー剥離により、再溶融無く、再拡散無く、且つ再汚染無く除染する。
【００１６】
即ち、ステンレス鋼製コールド構造材１の表面に形成されたRI（放射性同位元素）を含む表面固着膜に、パルス持続時間幅が数百フェムト秒以下から数ピコ秒以下の極短パルス非熱的レーザー２を照射し、その表面固着層を切除する。同時に、除去用気体又は液体等の流体３をレーザー照射箇所に吹き付け、レーザー照射により切除された固着層破片を剥離し、その破片を排気管４に吸引して除去する。その剥離除染の程度を発光元素分析器又は放射線検出器６でモニターし、除染対象物であるステンレス鋼製界面５に溶融部分が無く、再汚染、再拡散が無いことを調査する。
【００１７】
図2のように、水中での非熱的レーザー剥離照射により、RIを含む表面固着皮膜をレーザー照射によって発生する表面近傍の熱が周辺部に熱伝達されるよりはやく蒸発され、除去され、非熱的蒸発・除去が行われる。さらに気体など流体を吹き付け、剥離された固着層破片を効率よく、排気管から吸引排気され、非熱的に表面近傍から剥離され、除染される。
【００１８】
即ち、加圧気体導入部、開放水封部８、伸縮耐圧部６及び半密閉式不完全水封部７が設けられたパイプ構造体を、ステンレス鋼製コールド構造材２の表面に形成されたRI（放射性同位元素）を含む表面固着膜３に、前記水封部を介し、伸縮耐圧部を伸縮して圧着する。次に、加圧気体を加圧気体導入部からパイプ構造体内に導入し、パイプ構造体内部の水を開放水封部８から排出してパイプ構造体内を加圧気体で満たし、加圧気体充填部を形成する。その後、ステンレス鋼製コールド構造材２の表面に形成されたRI（放射性同位元素）以下を含む表面固着膜３に、パルス持続時間幅が数百フェムト秒以下から数ピコ秒以下の極短パルス非熱的レーザー１を照射し、その表面固着層を破壊分解する。同時に、除去用流体４をレーザー照射箇所に吹き付け、レーザー照射により破壊された固着層破片を剥離し、その破片を排気管５に吸引して除去する。その剥離除染の程度を放射線検出器除染モニター９でモニターし、除染対象物であるステンレス鋼製界面に再汚染が無く、再拡散が無いことを調査する。
【００１９】
又、剥離表面に対して垂直入射照射でない、より水平に近い浅い角度で照射し、剥離物質が反跳する方向がレーザー入射方向と大きく異なる方向とする事によって、衝撃剥離する残渣の自動的反跳除去が容易に実現するように、また高温の反跳残渣が照射面に堆積しない様にする。この近傍に排気管を剥離物の除去を容易にするように配置し、吸引する。
【００２０】
比較的高温の残渣や照射面が空気中の酸素と反応して酸化し、高熱を発生しないように流体中の希ガス等の不活性ガスの噴射で空気を照射面から遮断隔離し、温度上昇を防ぎながら、照射面から残渣を流体噴射で吹き飛ばし高速で除去する。
【００２１】
照射と流体遮断を容易にするために流体の流れとレーザー照射方向をできれば同軸あるいは概略同方向とする。また流体が照射面を覆いやすいように流れを妨げないように照射面とレーザー装置と流体吹き付け孔等全体を筒状の、或いは遮断流体噴流等で遮蔽隔離する。
【００２２】
また噴射流体を断熱膨張させ液化気体の霧化噴射として用い、あるいは別種の霧状液体と気体の混合噴射を用いて、超音速、あるいは高速の残渣除去し易い噴射と照射面の冷却と効果的空気遮蔽を実現する。
[発明の効果]
【００２３】
以上のようにこの発明によれば、従来の技術では不可能であった、高除染効率を実現し、母材の放射化以外の放射性同位元素の残留の無いほぼ完全な除染が可能である、すなわち、非熱的レーザー剥離による除染であるために照射表面近傍部位に再溶融無く、再拡散無く、且つ再汚染無く除染することが可能である。更に、この発明には、下記のこの発明に特有な顕著な効果を生ずる。
【００２４】
（１）この発明によれば、人手によりあるいは自動機械によってサンドブラスト、グラインダー、表面研削工具などを用いて物理的、機械的に汚染を除去する必要がなく、容易に実行できる。
【００２５】
（２）この発明によれば、キレート剤、酸など化学的腐食薬剤を用いて汚染を除去する必要がなく、容易に実行できる。
【００２６】
（３）この発明によれば、周囲を腐食しやすい、有毒で危険で保存等に注意が必要な塩素ガス雰囲気中でレーザー照射し，金属表面の汚染物質を酸化物から昇華性あるいは水溶性の塩化物に変換して汚染を除去する必要がなく、容易に実行できる。
【００２７】
（４）この発明によれば、電気化学的に電解研磨液と電解研磨装置を用いて汚染を除去する必要がなく、容易に実行できる。
【００２８】
（５）この発明によれば、再溶融、再拡散、したがって再汚染が不可避に起こる、連続波レーザー、長パルスレーザー、１0ピコ秒より十分に長い間隔の短パルスレーザーを放射性同位元素を含む表面固着皮膜に照射し、溶融、熱蒸発させる方法を用いて汚染を除去する必要がなく、容易に実行できる。
【００２９】
（６）この発明によれば、冷間加工の一種である気中、水中で研磨剤をいれたあるいは入れない水ジェットを用いて放射性同位元素で汚染された表面固着皮膜を物理的機械的に除去する必要がなく、容易に実行できる。
【００３１】
（７）この発明によれば、放射性廃棄物としての制限以外、対象物の重量、形状、化学的性質、周囲雰囲気、周囲環境、作業場所などによる制限はなく、大面積にわたって容易に安価に安全に実行できる。
【００３２】
（８）この発明によれば、除染後の放射線線量率が除染で期待できる最低まで減少するためにそれまで母材の放射化は少ないが表面汚染が完全に取れずに放射性廃棄物として処理しなければならなかった大部分の放射性廃棄物を一般廃棄物として再生利用できるようになる。
【図面の簡単な説明】
【００３３】
【図１】気中にて非熱的レーザーによるRIを含む表面固着皮膜を非熱的レーザーで剥離する説明。
【図２】水中での非熱的レーザー剥離照射により、RIを含む表面固着皮膜を熱伝達よりはやく非熱蒸発除去し、さらに気体など流体を吹き付け、剥離された固着層破片を排気管から吸引排気する非熱表面剥離除染する方法の説明。
【符号の説明】
【００３４】
[図１]
１：ステンレス鋼製コールド構造材
２：フェムト秒ピコ秒極短パルス非熱的レーザー
３：除去用気体液体などの流体吹き付け部
４：剥離された固着層破片を吸入する排気管
５：ステンレス鋼製界面にて溶融部分は無く、再汚染、再拡散が無い
６：剥離除染の程度をモニターする発光元素分析器、あるいは放射線検出器
[図２]
１：非熱的レーザー
２：ステンレス構造材
３：RIを含む表面固着皮膜
４：除去用吹付け配管と除去流体
５：剥離されたRIを含む表面固着皮膜破片を吸引する排気管
６：伸縮耐圧部
７：半密閉式不完全水封部
８：開放水封部
９：除染モニター用発光元素分析器あるいは放射線検出器
１０：水中環境
【図１】
0004719885.tif 000002
【図２】
0004719885.tif 000003